СПОСОБ ПОЛУЧЕНИЯ ДЕФОРМИРОВАННЫХ ПОЛУФАБРИКАТОВ ИЗ ИНТЕРМЕТАЛЛИДНЫХ ТИТАНОВЫХ СПЛАВОВ

1. Способ получения деформированных полуфабрикатов из «гамма»-сплавов, включающий нагрев и двухэтапное прессование литой заготовки в металлической оболочке, отличающийся тем, что литую заготовку покрывают теплоизоляционным покрытием и помещают в контейнер из титанового сплава, который затем нагревают и подвергают подпрессовке при температуре 1250-1380°С со степенью деформации 25-40%, скоростью деформации 50-60 мм/с, а затем окончательному прессованию со степенью деформации 96-98% с последующим охлаждением прессованных полуфабрикатов до комнатной температуры.
пп
2. Способ получения деформированных полуфабрикатов из «гамма»-сплавов по п. 1, отличающийся тем, что в качестве металлической оболочки используются титановые сплавы с температурой фазового перехода (Т), лежащей в интервале 1000-1050°С.
3. Способ получения деформированных полуфабрикатов из «гамма»-сплавов по п. 1, отличающийся тем, что толщина металлической оболочки определяется по формуле δ=(0,02-0,05)×∅, где ∅ - диаметр заготовки в мм.
4. Способ получения деформированных полуфабрикатов из «гамма»-сплавов по-любому из пп. 1-3, отличающийся тем, что в качестве теплоизоляционного покрытия используют стекловолокно и/или каолиновое волокно с температурой размягчения ≥1150°С.
5. Способ получения деформированных полуфабрикатов из «гамма»-сплавов по-любому из пп. 1-3, отличающийся тем, что нагрев литых заготовок с теплоизоляционным покрытием в контейнере из титанового сплава проводят в газовой среде, состоящей из 75±1 (об.%) водорода и 25±1 (об.%) азота при содержании кислорода ≤0,004 (об. %) и паров воды ≤0,001 (об.%) (точка росы ≤-60°С).
6. Способ получения деформированных полуфабрикатов из «гамма»-сплавов по-любому из пп. 1-3, отличающийся тем, что охлаждение прессованных полуфабрикатов проводят со скоростью 10-20 град/с до комнатной температуры.